(57)【要約】  本発明の課題は、高収率かつ高純度で含窒素複素環化合物が得られる含窒素複素環化合物の製造方法を提供することである。また、本発明の含窒素複素環化合物の製造方法は、下記一般式［１］で表される構造を有する化合物と下記一般式［２］で表される構造を有する化合物とを、Ｐｄ触媒及びホスフィンリガンドの存在下で反応させ、下記一般式［３］で表される構造を有する化合物を合成する。    【化１】2018025554.tif 000024
2018025554.tif 000002
【特許請求の範囲】
【請求項１】
下記一般式［１］で表される構造を有する化合物と下記一般式［２］で表される構造を有する化合物とを、Ｐｄ触媒及びホスフィンリガンドの存在下で反応させ、下記一般式［３］で表される構造を有する化合物を合成する含窒素複素環化合物の製造方法。
【化１】
2018025554.tif 000021
（式中、Ｘは、ハロゲン原子、アルキルスルホネート基又はアリールスルホネート基を表す。Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ａ１〜Ａ４は、それぞれ窒素原子又はＣＲを表す。ただし、Ａ１〜Ａ４のうち少なくとも一つは窒素原子である。Ｒ及びＲ１〜Ｒ３は、それぞれ水素原子又は置換基を表す。）
【請求項２】
前記一般式［２］で表される構造を有する化合物が、下記一般式［４］で表される構造を有する化合物であり、かつ
前記一般式［３］で表される構造を有する化合物が、下記一般式［５］で表される構造を有する化合物である請求項１に記載の含窒素複素環化合物の製造方法。
【化２】
2018025554.tif 000022
（式中、Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ｒ１〜Ｒ６は、それぞれ水素原子又は置換基を表す。）
【請求項３】
前記ホスフィンリガンドが、下記一般式［６］で表される構造を有する請求項１又は請求項２に記載の含窒素複素環化合物の製造方法。
【化３】
2018025554.tif 000023
（式中、Ｒ７〜Ｒ９は、それぞれアルキル基、シクロアルキル基又はアリール基を表す。）
【請求項４】
前記Ｚ３が、単なる結合手である請求項１から請求項３までのいずれか一項に記載の含窒素複素環化合物の製造方法。
【発明の詳細な説明】
【技術分野】
【０００１】
本発明は、含窒素複素環化合物の製造方法に関する。より詳しくは、本発明は、有機エレクトロルミネッセンス素子用材料として有用な含窒素複素環化合物を高収率で提供することができる含窒素複素環化合物の製造方法に関する。
【背景技術】
【０００２】
ビピリジルジハライドとアミン化合物からジアザカルバゾールを形成する合成法として、Ｐｄ触媒存在下でイミダゾリニウム塩を用いる方法が知られている（例えば、特許文献１参照。）。【０００３】
しかしながら、この合成法を、含窒素複素環化合物に使用すると、反応が途中でとまり、触媒を追加しても反応が進行しない場合があることがわかった。
【先行技術文献】
【特許文献】
【０００４】
【特許文献１】特開２０１０−２６０８１５号公報
【発明の概要】
【発明が解決しようとする課題】
【０００５】
本発明は、上記問題・状況に鑑みてなされたものであり、その解決課題は、高収率かつ高純度で含窒素複素環化合物が得られる含窒素複素環化合物の製造方法を提供することである。
【課題を解決するための手段】
【０００６】
本発明者は、上記課題を解決すべく上記問題の原因等について検討した結果、特定構造を有するジハロゲン等の反応基を有する化合物と特定構造を有するアミン化合物とを、Ｐｄ触媒及びホスフィンリガンドの存在下で反応させることにより、高収率かつ高純度で特定構造の含窒素複素環化合物が得られることを見いだし、本発明に至った。
すなわち、本発明の上記課題は、下記の手段により解決される。【０００７】
１．下記一般式［１］で表される構造を有する化合物と下記一般式［２］で表される構造を有する化合物とを、Ｐｄ触媒及びホスフィンリガンドの存在下で反応させ、下記一般式［３］で表される構造を有する化合物を合成する含窒素複素環化合物の製造方法。
【化１】
2018025554.tif 000003
（式中、Ｘは、ハロゲン原子、アルキルスルホネート基又はアリールスルホネート基を表す。Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ａ１〜Ａ４は、それぞれ窒素原子又はＣＲを表す。ただし、Ａ１〜Ａ４のうち少なくとも一つは窒素原子である。Ｒ及びＲ１〜Ｒ３は、それぞれ水素原子又は置換基を表す。）【０００８】
２．前記一般式［２］で表される構造を有する化合物が、下記一般式［４］で表される構造を有する化合物であり、かつ
前記一般式［３］で表される構造を有する化合物が、下記一般式［５］で表される構造を有する化合物である第１項に記載の含窒素複素環化合物の製造方法。
【化２】
2018025554.tif 000004
（式中、Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ｒ１〜Ｒ６は、それぞれ水素原子又は置換基を表す。）【０００９】
３．前記ホスフィンリガンドが、下記一般式［６］で表される構造を有する第１項又は第２項に記載の含窒素複素環化合物の製造方法。
【化３】
2018025554.tif 000005
（式中、Ｒ７〜Ｒ９は、それぞれアルキル基、シクロアルキル基又はアリール基を表す。）【００１０】
４．前記Ｚ３が、単なる結合手である第１項から第３項までのいずれか一項に記載の含窒素複素環化合物の製造方法。
【発明の効果】
【００１１】
本発明の上記手段により、高収率かつ高純度で含窒素複素環化合物を得られる含窒素複素環化合物の製造方法を提供することができる。
【発明を実施するための形態】
【００１２】
本発明の含窒素複素環化合物の製造方法は、前記一般式［１］で表される構造を有する化合物と前記一般式［２］で表される構造を有する化合物とを、Ｐｄ触媒及びホスフィンリガンドの存在下で反応させ、前記一般式［３］で表される構造を有する化合物を合成することを特徴とする。この特徴は、下記実施態様に共通する又は対応する技術的特徴である。
【００１３】
前記一般式［２］で表される構造を有する化合物が、前記一般式［４］で表される構造を有する化合物であり、かつ前記一般式［３］で表される構造を有する化合物が、下記一般式［５］で表される構造を有する化合物であることが好ましい。
【００１４】
前記ホスフィンリガンドが、前記一般式［６］で表される構造を有することが、収率及び純度の観点から好ましい。
【００１５】
前記Ｚ３が、単なる結合手であることが好ましい。
【００１６】
以下、本発明とその構成要素及び本発明を実施するための形態・態様について詳細な説明をする。なお、以下の説明において示す「〜」は、その前後に記載される数値を下限値及び上限値として含む意味で使用する。
【００１７】
《含窒素複素環化合物の製造方法の概要》
本発明の含窒素複素環化合物の製造方法は、下記一般式［１］で表される構造を有する化合物と下記一般式［２］で表される構造を有する化合物とを、Ｐｄ触媒及びホスフィンリガンドの存在下で反応させ、下記一般式［３］で表される構造を有する化合物を合成することを特徴とする。
一般式［１］で表される構造を有する化合物において、二つの芳香族炭化水素環又は芳香族複素環がＺ３を介して連結し、それぞれのオルト位にハロゲン原子が置換していることが構造的な特徴である。
なお、一般式［１］〜［３］で使用される記号のうち、同じ記号は同じ原子、原子団又は置換基等を表す。
【００１８】
【化４】
2018025554.tif 000006
【００１９】
式中、Ｘは、ハロゲン原子、アルキルスルホネート基又はアリールスルホネート基を表す。Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ａ１〜Ａ４は、それぞれ窒素原子又はＣＲを表す。ただし、Ａ１〜Ａ４のうち少なくとも一つは窒素原子である。Ｒ及びＲ１〜Ｒ３は、それぞれ水素原子又は置換基を表す。
【００２０】
Ｘが表すハロゲン原子としては、例えば、フッ素原子、塩素原子、臭素原子及びヨウ素原子があげられる。これらのうち特に好ましいものは、塩素原子及び臭素原子である。
また、Ｘが表すアルキルスルホネート基としては、例えば、メタンスルホニル基、エタンスルホニル基等が挙げられる。
また、Ｘが表すアリールスルホネート基としては、例えば、ベンゼンスルホニル基、トシル基等が挙げられる。
【００２１】
Ｚ１及びＺ２を含む芳香族炭化水素環としては、例えば、ベンゼン環、ビフェニル環、ナフタレン環、アズレン環、アントラセン環、フェナントレン環、ピレン環、クリセン環、ナフタセン環、トリフェニレン環、ｏ−テルフェニル環、ｍ−テルフェニル環、ｐ−テルフェニル環、アセナフテン環、コロネン環、フルオレン環、フルオラントレン環、ナフタセン環、ペンタセン環、ペリレン環、ペンタフェン環、ピセン環、ピラントレン環、アンスラアントレン環、ジベンゾフラン環、ジベンゾジオフェン環、カルバゾール環等が挙げられる。これらのうちで特に好ましいものはベンゼン環である。
Ｚ１及びＺ２を含む芳香族複素環としては、例えば、フラン環、チオフェン環、ピリジン環、ピリダジン環、ピリミジン環、ピラジン環、トリアジン環、ベンゾイミダゾール環、オキサジアゾール環、トリアゾール環、イミダゾール環、ピラゾール環、チアゾール環、インドール環、ベンゾイミダゾール環、ベンゾチアゾール環、ベンゾオキサゾール環、キノキサリン環、キナゾリン環、フタラジン環等が挙げられる。これらのうちで特に好ましいものはピリジン環である。
Ｚ１及びＺ２を含む環として、特に好ましいものは芳香族複素環である。
【００２２】
Ｚ３が表す２価の連結基としては、例えば、アルキレン、アルケニレン、アルキニレン、アリーレンなどの炭化水素基の他、ヘテロ原子を含むものであってもよく、またチオフェン−２，５−ジイル基やピラジン−２，３−ジイル基のような芳香族複素環を有する化合物（ヘテロ芳香族化合物ともいう。）に由来する２価の連結基であってもよいし、酸素や硫黄などのカルコゲン原子であってもよい。
また、アルキルイミノ基、ジアルキルシランジイル基やジアリールゲルマンジイル基のようなヘテロ原子を介して連結する基でもよい。単なる結合手とは、連結する置換基同士を直接結合する単なる結合手である。これらのうちで好ましいものは単なる結合手である。
【００２３】
一般式［２］及び一般式［３］において、Ｒ及びＲ１〜Ｒ３で表される置換基としては、例えば、アルキル基、シクロアルキル基、アルケニル基、アリール基、アシルアミノ基、スルホンアミド基、アルキルチオ基、アリールチオ基、ハロゲン原子、複素環（例えば、ジベンゾフラン環、アザジベンゾフラン環、ジベンゾジオフェン環、カルバゾール環等）基、スルホニル基、スルフィニル基、ホスホニル基、アシル基、カルバモイル基、スルファモイル基、シアノ基、アルコキシ基、アリールオキシ基、複素環オキシ基、シロキシ基、アシルオキシ基、カルバモイルオキシ基、アミノ基、アルキルアミノ基、イミド基、ウレイド基、スルファモイルアミノ基、アルコキシカルボニルアミノ基、アルコキシカルボニルアミノ基、アリールオキシカルボニルアミノ基、アルコキシカルボニル基、アリールオキシカルボニル基、カルボキシ基等が挙げられる。
これらの内で好ましいものはアザジベンゾフラン環基である。
Ｘ１は、酸素原子又は硫黄原子を表し、Ｘ１で表される基のうち特に好ましいものは、酸素原子である。
【００２４】
〈パラジウム（Ｐｄ）触媒〉
Ｐｄ触媒としては、例えばＰｄＣｌ２、Ｐｄ（ＯＡｃ）２、Ｐｄ（ｐｐｈ３）４、ＰｄＣｌ２（ｄｐｐｆ）、Ｐｄ（ｄｂａ）２、Ｐｄ／Ｃ等が挙げられる。
Ｐｄ触媒の使用量は、一般式［２］で表される構造を有する化合物１ｍｏｌに対して０．０１〜０．３ｍｏｌの範囲内で用いることが好ましく、０．０２〜０．２ｍｏｌの範囲内で用いることが特に好ましい。
【００２５】
〈ホスフィンリガンド〉
パラジウムに対するホスフィンリガンドとしては、トリアルキルホスフィン（例えば、トリブチルホスフィン、トリｔ−ブチルホスフィン、トリシクロヘキシルホスフィン）、アリール基を少なくとも一つ有するホスフィン（例えば、トリフェニルホスフィン、ＳＰｈｏｓ（２−Ｄｉｃｙｃｌｏｈｅｘｙｌｐｈｏｓｐｈｉｎｏ−２′，６′−ｄｉｍｅｔｈｏｘｙｂｉｐｈｅｎｙｌ）、ＸＰｈｏｓ（２−Ｄｉｃｙｃｌｏｈｅｘｙｌｐｈｏｓｐｈｉｎｏ−２′，４′，６′−ｔｒｉｉｓｏｐｒｏｐｙｌｂｉｐｈｅｎｙｌ）等）が挙げられる。これらの内好ましいものはアリール基を一つ有するホスフィンであり、特に好ましくはＳＰｈｏｓである。
ホスフィンリガンドは、Ｐｄ触媒ｌｍｏｌに対して０．３〜３ｍｏｌの範囲内で用いることが好ましく、０．５〜２ｍｏｌの範囲内で用いることが特に好ましい。
ホスフィンリガンドは、一般式［１］で表される構造を有する化合物１ｍｏｌに対して０．０２〜０．５ｍｏｌの範囲内で用いることが好ましいが、０．０３〜０．１ｍｏｌの範囲内で用いることが特に好ましい。
上記反応には塩基を併用するのが好ましい。塩基としては、例えば、アルカリ金属塩（炭酸ナトリウム、炭酸カリウム、炭酸水素ナトリウム、炭酸セシウム、フッ化セシウム、ナトリウムｔ−ブトキサイド等）、アミン誘導体（トリエチルアミン等）等が挙げられる。
【００２６】
〈反応溶媒等〉
反応溶媒は、例えばキシレン、トルエン、ＴＨＦ、エチレングリコールジメチルエーテル、エチレングリコールジエチルエーテル、１，４−ジオキサン等が挙げられる。これらのうち好ましいものはキシレンである。
反応温度は通常５０〜１４０℃の範囲内で行われるのが好ましく、６０〜１００℃の範囲内で行われるのが特に好ましい。
【００２７】
また、前記一般式［２］で表される構造を有する化合物が、下記一般式［４］で表される構造を有する化合物であり、かつ前記一般式［３］で表される構造を有する化合物が、下記一般式［５］で表される構造を有する化合物であることが好ましい。
【００２８】
【化５】
2018025554.tif 000007
式中、Ｚ１及びＺ２は、それぞれ芳香族炭化水素環又は芳香族複素環を形成するのに必要な非金属原子群を表す。Ｚ３は、単なる結合手又は２価の連結基を表す。Ｘ１は、酸素原子又は硫黄原子を表す。Ｒ１〜Ｒ６は、それぞれ水素原子又は置換基を表す。
【００２９】
Ｚ１及びＺ２が表す非金属原子群は、一般式［１］及び［２］のＺ１及びＺ２同じものを使うことができ、Ｚ３が表す２価の連結基も同じものを使うことができる。
また、Ｒ１〜Ｒ６で表される置換基は、一般式［１］及び［２］のＲ１〜Ｒ６で表される置換基と同じものを使うことができ、さらに置換基で置換されていてもよい点も同様である。
【００３０】
また、前記ホスフィンリガンドが、下記一般式［６］で表される構造を有することが好ましい。
【００３１】
【化６】
2018025554.tif 000008
【００３２】
式中、Ｒ７〜Ｒ９は、それぞれアルキル基、シクロアルキル基又はアリール基を表す。
Ｒ７で表される基のうち、特に好ましいものはシクロアルキル基である。
Ｒ８及びＲ９で表される基のうち、特に好ましいものはアルキル基である。
Ｒ７〜Ｒ９が表すシクロアルキル基としては、例えばシクロプロピル基、シクロブチル基、シクロペンチル基、シクロヘキシル基、シクロヘプチル基、シクロオクチル基、アダマンチル基などが挙げられる。
Ｒ７〜Ｒ９が表すアルキル基としては、例えばメチル基、エチル基、ｎ−プロピル基、ｉｓｏ−プロピル基、ｎ−ブチル基、ペンチル基、オクチル基等が挙げられる。
Ｒ７〜Ｒ９が表すアリール基としては、例えばフェニル基、ビフェニル基、ターフェニル基等が挙げられる。
【００３３】
〈本発明に用いられる化合物の具体例〉
以下に、本発明の一般式［１］で表される構造を有する化合物の具体例を示すが、本発明はこれらに限定されるものではない。
【００３４】
【化７】
2018025554.tif 000009
【００３５】
以下に、本発明の一般式［２］又は一般式［４］で表される構造を有する化合物の具体例を示すが、本発明はこれらに限定されるものではない。
【００３６】
【化８】
2018025554.tif 000010
【００３７】
【化９】
2018025554.tif 000011
【００３８】
以下に、本発明の一般式［３］又は一般式［５］で表される構造を有する化合物の具体例を示すが、本発明はこれらに限定されるものではない。
【００３９】
【化１０】
2018025554.tif 000012
【００４０】
【化１１】
2018025554.tif 000013
【００４１】
以下に、本発明の一般式［６］で表される構造を有する化合物の具体例を示すが、本発明はこれらに限定されるものではない。
【００４２】
【化１２】
2018025554.tif 000014
【実施例】
【００４３】
以下に実施例を挙げて本発明を具体的に説明するが、本発明の実施態様はこれらに限定されるものではない。なお、実施例において「部」又は「％」の表示を用いるが、特に断りがない限り「質量部」又は「質量％」を表す。【００４４】
合成例１（比較例）
《例示化合物３−６の合成》
例示化合物１−１を７．６ｇ、例示化合物２−６を１０ｇ、ｔ−Ｃ４Ｈ９ＯＮａを１１ｇ、キシレンを３００ｍＬ投入し、窒素気流下で２０分間撹拌を行った。この懸濁液にＰｄ（ｄｂａ）２を１．７ｇ、Ｌｉｇａｎｄ  Ａを１．３ｇ投入し１２０℃で５時間加熱した。
減圧濃縮し、得られた固体を水洗、乾燥した。トルエン及びメタノールの１：１混合液５Ｌを投入し、不溶分を除去後、減圧濃縮した。得られた粗製物をトルエン／アセトニトリルで再結晶し、褐色結晶７．０ｇを得た（収率５０％、純度８７．５％）。【００４５】
【化１３】
2018025554.tif 000015
【００４６】
合成例２（本発明）
《例示化合物３−６の合成》
例示化合物１−１を７．６ｇ、例示化合物２−６を１０ｇ、ｔ−Ｃ４Ｈ９ＯＮａを１１ｇ、キシレンを３００ｍＬ投入し、窒素気流下で２０分間撹拌を行った。この懸濁液にＰｄ（ｄｂａ）２を１．７ｇ、例示化合物６−１を１．１ｇ投入し４時間１２０℃で加熱した。水冷下３時間撹拌し、析出した結晶を濾過、水洗、乾燥した。トルエン及びメタノールの１：１混合液５Ｌを投入し、不溶分を除去後、減圧濃縮した。得られた粗製物をトルエン／アセトニトリルで再結晶し、褐色結晶１２．６ｇを得た（収率９１％、純度９８．０％）。【００４７】
【化１４】
2018025554.tif 000016
【００４８】
合成例３（本発明）
《例示化合物３−６の合成》
例示化合物１−１を７．６ｇ、例示化合物２−６を１０ｇ、ｔ−Ｃ４Ｈ９ＯＮａを１１ｇ、キシレンを３００ｍＬ投入し、窒素気流下で２０分間撹拌を行った。この懸濁液にＰｄ（ｄｂａ）２を１．７ｇ、例示化合物６−２を０．９６ｇ投入し、４時間１２０℃で加熱した。水冷下３時間撹拌し、析出した結晶を濾過、水洗、乾燥した。トルエン及びメタノールの１：１混合液５Ｌを投入し、不溶分を除去後、減圧濃縮した。得られた粗製物をトルエン／アセトニトリルで再結晶し、褐色結晶１２．６ｇを得た（収率８８％、純度９７．０％）。【００４９】
【化１５】
2018025554.tif 000017
【００５０】
合成例４（比較例）
《例示化合物３−１２の合成》
例示化合物１−１を７．６ｇ、例示化合物２−１２を１０．４ｇ、ｔ−Ｃ４Ｈ９ＯＮａを１１ｇ、キシレンを３００ｍＬ投入し、窒素気流下で２０分間撹拌を行った。この懸濁液にＰｄ（ｄｂａ）２を１．７ｇ、Ｌｉｇａｎｄ  Ａを１．３ｇ投入し１２０℃で５時間加熱した。減圧濃縮し、得られた固体を水洗、乾燥した。トルエン及びメタノールの１：１混合液５Ｌを投入し、不溶分を除去後、減圧濃縮した。得られた粗製物をトルエン／アセトニトリルで再結晶し、褐色結晶６．５ｇを得た（収率４５％、純度８６．５％）。【００５１】
【化１６】
2018025554.tif 000018
【００５２】
合成例５（本発明）
《例示化合物３−１２の合成》
例示化合物１−１を７．６ｇ、例示化合物２−１２を１０．４ｇ、ｔ−Ｃ４Ｈ９ＯＮａを１１ｇ、キシレンを３００ｍＬ投入し、窒素気流下で２０分間撹拌を行った。この懸濁液にＰｄ（ｄｂａ）２を１．７ｇ、例示化合物６−１を１．１ｇ投入し４時間１２０℃で加熱した。水冷下３時間撹拌し、析出した結晶を濾過、水洗、乾燥した。
トルエン及びメタノールの１：１混合液５Ｌを投入し、不溶分を除去後、減圧濃縮した。得られた粗製物をトルエン／アセトニトリルで再結晶し、褐色結晶１２．７ｇを得た（収率８８％、純度９７．５％）。【００５３】
【化１７】
2018025554.tif 000019
【００５４】
合成例６（本発明）
《例示化合物３−１２の合成》
例示化合物１−１を７．６ｇ、例示化合物２−１２を１０．４ｇ、ｔ−Ｃ４Ｈ９ＯＮａを１１ｇ、キシレンを３００ｍＬ投入し、窒素気流下で２０分間撹拌を行った。この懸濁液にＰｄ（ＯＡｃ）２を０．６２ｇ、例示化合物６−１を１．１ｇ投入し４時間１２０℃で加熱した。水冷下３時間撹拌し、析出した結晶を濾過、水洗、乾燥した。トルエン及びメタノールの１：１混合液５Ｌを投入し、不溶分を除去後、減圧濃縮した。得られた粗製物をトルエン／アセトニトリルで再結晶し、褐色結晶１１．７ｇを得た（収率８１％、純度９６．５％）。【００５５】
【化１８】
2018025554.tif 000020
【００５６】
実施例中の各化合物の同定はＭＡＳＳ及びＮＭＲスペクトルで行い、それぞれ目的化合物であることを確認した。その他の例示化合物も上記の方法に準じて合成することができる。
【産業上の利用可能性】
【００５７】
本発明の含窒素複素環化合物の製造方法は、例えば、有機エレクトロルミネッセンス素子用材料として用いられる含窒素複素環化合物を製造するために好適に用いることができる。
【国際調査報告】
2018025554.tif 000025
2018025554.tif 000026
2018025554.tif 000027
2018025554.tif 000028